(57)【要約】  本発明は、電池性能の劣化及びリチウムイオン輸率を改善した難燃性の電解質組成物を提供し、該電解質組成物を用いた耐久性に優れるリチウムイオン二次電池を提供する。本発明の電解質組成物は、塩基性無機粒子、イオン液体、支持電解質塩を有することを特徴とする。【特許請求の範囲】
【請求項１】
塩基性無機粒子、イオン液体、支持電解質塩を有することを特徴とする電解質組成物。
【請求項２】
高分子材料を更に含有することを特徴とする請求項１に記載の電解質組成物。
【請求項３】
イオン液体のアニオン部がビスフルオロスルホニルイミド（ＦＳＩ）であることを特徴とする請求項１または２に記載の電解質組成物。
【請求項４】
塩基性無機粒子が酸化マグネシウムであることを特徴とする請求項１〜３のいずれか１項に記載の電解質組成物。
【請求項５】
請求項１〜４のいずれか１項に記載の電解質組成物を有することを特徴とするリチウムイオン二次電池。
【発明の詳細な説明】
【技術分野】
【０００１】
本発明は電解質組成物及び二次電池に関し、更に詳しくは難燃性であり、サイクル性に優れたリチウムイオン二次電池に関するものである。
【背景技術】
【０００２】
近年、電気自動車、太陽電池などの普及に伴い、高容量の蓄電デバイスへの要望が増加している。特に、リチウムイオン二次電池に代表される非水二次電池は高電圧、高容量の蓄電デバイスであり、用途の拡大が続いている。その一方で、非水二次電池の電解質は溶媒の揮発性や引火性の問題を有している。【０００３】
これら揮発性や引火性の問題に対して、イオン液体を電解質として用いることが提案されている（例えば、特許文献１参照）。イオン液体を電解質として用いることで、揮発性、引火性を低くすることができるためである。しかし、イオン液体は分解時に腐食性ガスが発生するため、電池性能の劣化が大きいという問題が残っている。【０００４】
また、イオン液体はそれ自身がカチオンとアニオンからなるため、特定のイオンだけを動かすことが困難である。この結果、リチウムイオン二次電池においては、従来の有機溶媒に比べてイオン液体を用いるとリチウムイオン輸率が低く、このため、充放電における内部抵抗が極めて大きく電池性能の劣化が激しい。【０００５】
また、リチウムイオン二次電池は、電解質の負極上での分解による充放電サイクルの劣化による電池性能の劣化の問題も有している。
【先行技術文献】
【特許文献】
【０００６】
【特許文献１】特開２００３−２５７４７６号公報
【発明の概要】
【発明が解決しようとする課題】
【０００７】
本発明は、上述した課題を解決するためのものであり、イオン液体に塩基性無機粒子を含有させることによって、電池性能の劣化及びリチウムイオン輸率を改善した難燃性の電解質組成物を提供し、該電解質組成物を用いた耐久性に優れるリチウムイオン二次電池を提供することを目的とする。
【課題を解決するための手段】
【０００８】
本発明者らは、前記課題に鑑み鋭意検討した結果、イオン液体、塩基性無機粒子、及び支持電解質塩を含む電解質組成物、及びこれら電解質組成物を用いたリチウムイオン二次電池により、前記目的を達成できることを見出し、本発明を完成するに至った。即ち、本発明の上記目的は、以下の構成により達成することができる。【０００９】
１．塩基性無機粒子、イオン液体、支持電解質塩を有することを特徴とする電解質組成物。【００１０】
２．高分子材料を更に含有することを特徴とする前記１に記載の電解質組成物。【００１１】
３．イオン液体のアニオン部がビスフルオロスルホニルイミド（ＦＳＩ）であることを特徴とする前記１または２に記載の電解質組成物。【００１２】
４．塩基性無機粒子が酸化マグネシウムであることを特徴とする前記１〜３のいずれか１項に記載の電解質組成物。【００１３】
５．前記１〜４のいずれか１項に記載の電解質組成物を有することを特徴とするリチウムイオン二次電池。
【発明の効果】
【００１４】
本発明の上記方法により、電池性能の劣化及びリチウムイオン輸率を改善した難燃性の電解質組成物を提供し、該電解質組成物を用いた耐久性に優れるリチウムイオン二次電池を提供することができた。
【発明を実施するための形態】
【００１５】
以下、本発明とその構成要素、及び本発明を実施するための形態等について詳細な説明をする。
【００１６】
本願における電解質組成物は、難燃性であるイオン液体中に塩基性無機微粒子が含有されていている。これらの塩基性無機微粒子によりイオン液体は保持されている。この電解質を利用することにより液漏れがなく、且つ難燃性の電池を作製することができる。また、本願においては、塩基性無機粒子がイオン液体の分解による腐食性ガスを保持するために、電池特性が長期間変化しない。
【００１７】
本発明の電解質組成物中に含まれるイオン液体は、電解質として揮発性成分を有しない非水電解質が用いられる。本発明においては、イオン液体の構造としては下記一般式１に表されるものが好ましい。
【００１８】
【化１】
2011037060.tif 000002
【００１９】
式中、ＺはＮ、Ｓ、Ｐを表し、ＺがＮ、Ｐの時ｎ＝４、ＺがＳの時ｎ＝３を表す。
【００２０】
Ｒａは任意の有機基を表し、特に限定はなく、例えば、アルキル基（メチル、エチル、ｉ−プロピル、ヒドロキシエチル、ステアリル、ドデシル、エイコシル、ドコシル、オレイル等）、シクロアルキル基（シクロプロピル、シクロヘキシル等）、アリール基（フェニル、ｐ−テトラデカニルオキシフェニル、ｏ−オクタデカニルアミノフェニル、ナフチル、ヒドロキシフェニル等）、ヒドロキシル基、カルボキシル基、ニトロ基、トリフルオロメチル基、アミド基（アセトアミド、ベンズアミド等）、カルバモイル基（メチルカルバモイル、ブチルカルバモイル、フェニルカルバモイル等）、エステル基（エチルオキシカルボニル、ｉ−プロピルオキシカルボニル、フェニルオキシカルボニル等）、カルボニルオキシ基（メチルカルボニルオキシ、プロピルカルボニルオキシ、フェニルカルボニルオキシ等）、シアノ基、ハロゲン原子（塩素、臭素、沃素、フッ素）、アルコキシ基（メトキシ、エトキシ、ブトキシ等）、アリールオキシ基（フェノキシ、ナフチルオキシ等）、スルホニル基（メタンスルホニル、ｐ−トルエンスルホニル等）、アルキルチオ基（メチルチオ、エチルチオ、ブチルチオ等）、アリールチオ（フェニルチオ等）、スルホンアミド基（メタンスルホンアミド、ドデシルスルホンアミド、ｐ−トルエンスルホンアミド等）、スルファモイル基（メチルスルファモイル、フェニルスルファモイル等）、アミノ基、アルキルアミノ基（エチルアミノ、ジメチルアミノ、ヒドロキシアミノ等）、アリールアミノ基（フェニルアミノ、ナフチルアミノ等）が挙げられる。
【００２１】
また、ＺがＲａと共に環として形成する場合としては、ピロリジン環、ピペリジン環、モルホリン環、テトラヒドロチオフェン環、１−メチルホスホラン環、イミダゾール環等が挙げられ、それらは置換基を有してもよい。
【００２２】
置換基としては特に限定はなく、例えば、アルキル基（メチル、エチル、ｉ−プロピル、ヒドロキシエチル、ステアリル、ドデシル、エイコシル、ドコシル、オレイル等）、シクロアルキル基（シクロプロピル、シクロヘキシル等）、アリール基（フェニル、ｐ−テトラデカニルオキシフェニル、ｏ−オクタデカニルアミノフェニル、ナフチル、ヒドロキシフェニル等）、ヒドロキシル基、カルボキシル基、ニトロ基、トリフルオロメチル基、アミド基（アセトアミド、ベンズアミド等）、カルバモイル基（メチルカルバモイル、ブチルカルバモイル、フェニルカルバモイル等）、エステル基（エチルオキシカルボニル、ｉ−プロピルオキシカルボニル、フェニルオキシカルボニル等）、カルボニルオキシ基（メチルカルボニルオキシ、プロピルカルボニルオキシ、フェニルカルボニルオキシ等）、シアノ基、ハロゲン原子（塩素、臭素、沃素、フッ素）、アルコキシ基（メトキシ、エトキシ、ブトキシ等）、アリールオキシ基（フェノキシ、ナフチルオキシ等）、スルホニル基（メタンスルホニル、ｐ−トルエンスルホニル等）、アルキルチオ基（メチルチオ、エチルチオ、ブチルチオ等）、アリールチオ（フェニルチオ等）、スルホンアミド基（メタンスルホンアミド、ドデシルスルホンアミド、ｐ−トルエンスルホンアミド等）、スルファモイル基（メチルスルファモイル、フェニルスルファモイル等）、アミノ基、アルキルアミノ基（エチルアミノ、ジメチルアミノ、ヒドロキシアミノ等）、アリールアミノ基（フェニルアミノ、ナフチルアミノ等）が挙げられる。
【００２３】
Ｘとしては、Ｎ（ＳＯ２ＣＦ３）２、Ｎ（ＳＯ２Ｆ）２、Ｎ（ＣＮ）２、ＢＦ３Ｙを表し、Ｙはアルキル基またはパーフルオロアルキル基を表し、アルキル基としてはメチル、エチル、ｉ−プロピル、ヒドロキシエチル、ステアリル、ドデシル、エイコシル、ドコシル、オレイル等が挙げられ、パーフルオロアルキル基としては、トリフルオロメチル、ペンタフルオロエチル、ヘプタフルオロプロピル、ノナフルオロブチル等を表す。Ｘとして、好ましくはＮ（ＳＯ２Ｆ）２である。
【００２４】
このようなイオン液体としては、カチオン部が１−エチル−３−メチルイミダゾリウム（ＥＭＩ）、Ｎ，Ｎ−ジエチル−Ｎ−メチル−Ｎ−（２−メトキシエチル）アンモニウム（ＤＥＭＥ）、Ｎ−メチル−Ｎ−プロピルピロリジニウム（Ｐ１３）、Ｎ−メチル−Ｎ−プロピルピペリジニウム（ＰＰ１３）等が挙げられる。
【００２５】
また、アニオン部がビス（フルオロスルホニル）イミド（ＦＳＩ）、ビス（トリフルオロメチルスルホニル）イミド（ＴＦＳＩ）、ビス（ペンタフルオロエチルスルホニル）アミド（ＢＥＴＩ）、テトラフルオロホウ酸（ＢＦ４）、ヘキサフルオロホスファート（ＰＦ６）からなるイオン液体が挙げられるが、電池作動電圧範囲内で安定な構造を有するのであれば特に構造を限定するものではない。特に、アニオン部がビスフルオロスルホニルイミド（ＦＳＩ）であると好ましい。
【００２６】
本発明におけるイオン液体は、常温（２５℃）付近で液体であることが好ましい。
【００２７】
電解質組成物中のイオン液体の配合量は３０〜９５質量％とすることが好ましく、特に６０〜９０質量％とすることが好ましい。
【００２８】
本発明において、イオン液体中のリチウムイオン伝導性を向上させるために、電解質組成物中にリチウム塩を支持電解質塩として加える。
【００２９】
支持電解質塩としては、任意のリチウム塩を用いることができるが、リチウム塩のアニオンとしては、ハロゲン化物イオン（Ｉ−、Ｃｌ−、Ｂｒ−等）、ＳＣＮ−、ＢＦ４−、ＰＦ６−、ＣｌＯ４−、ＳｂＦ６−、（ＣＦ３ＳＯ２）２Ｎ−、（ＣＦ３ＣＦ２ＳＯ２）２Ｎ−、Ｐｈ４Ｂ−、（Ｃ２Ｈ４Ｏ２）２Ｂ−、（ＣＦ３ＳＯ２）３Ｃ−、ＣＦ３ＣＯＯ−、ＣＦ３ＳＯ３−、Ｃ６Ｆ５ＳＯ３−等が挙げられる。アニオンとしては、ＳＣＮ−、ＢＦ４−、ＰＦ６−、ＣｌＯ４−、ＳｂＦ６−、（ＣＦ３ＳＯ２）２Ｎ−、（ＣＦ３ＣＦ２ＳＯ２）２Ｎ−、（ＣＦ３ＳＯ２）３Ｃ−、ＣＦ３ＳＯ３−がより好ましい。
【００３０】
代表的な支持電解質塩としては、ＬｉＮ（ＣＦ３ＳＯ２）２、ＬｉＣＦ３ＳＯ２、ＬｉＮ（ＳＯ２Ｃ２Ｆ５）２、ＬｉＣＦ３ＳＯ３、ＬｉＰＦ６、ＬｉＣｌＯ４、ＬｉＩ、ＬｉＢＦ４、ＬｉＣＦ３ＣＯ２、ＬｉＳＣＮ、ＬｉＮ（ＳＯ２ＣＦ３）２などが挙げられる。これらは一種または二種以上を混合してもよい。電解質組成物中の支持電解質塩の配合量は３〜４０質量％とすることが好ましく、特に５〜３０質量％とすることが好ましい。
【００３１】
本発明における塩基性無機粒子は、ブレンステッド塩基点、ルイス塩基点またはそれら両方を有するいずれのものであってもよい。ブレンステッド塩基点とはＨ＋を受け取る点であり、ルイス塩基点とは電子対を供与する点である。
【００３２】
ルイス塩基性を表す指標としては、電子対供与能を表すドナー数を用いることができる。ドナー数とはＤ＋ＳｂＣｌ５⇔Ｄ＋−ＳｂＣｌ５−の反応熱を測定し決定する。Ｄは本願における塩基性無機粒子である。本願においては、ルイス塩基性であるとはドナー数が１０以上であることを指し、塩基性無機粒子とはこのような無機粒子をいう。
【００３３】
そのような粒子としては、酸化ナトリウム、酸化カリウム、酸化マグネシウム、酸化カルシウム、酸化バリウム、酸化ランタン、酸化セリウム、酸化亜鉛、酸化ストロンチウム、酸化バナジウム、酸化アルミニウム、ＳｉＯ２−ＭｇＯ、ＳｉＯ２−ＣａＯ、Ａｌ２Ｏ３−ＭｇＯ、ゼオライト（アルカリ金属、アルカリ土類金属イオン交換）、ハイドロタルサイト、炭酸ナトリウム、炭酸カリウム、炭酸マグネシウム、炭酸カルシウム、炭酸バリウム、炭酸ランタン、炭酸セリウム、炭酸亜鉛などを単独、または複合して用いることができる。中でも、イオン液体中での安定性が高い酸化マグネシウムが好ましい。これらの塩基性無機粒子は固体塩基であり、イオン液体に溶解しないものである。
【００３４】
また、これらの塩基性無機粒子は、第一の効果として電池内部においてイオン液体の分解によって生ずる腐食性ガスをトラップし、電池の寿命を向上させる。第二の効果としては、酸化マグネシウムのようなルイス塩基性の強い無機酸化物はイオン液体中でのリチウムイオン輸率の改善効果が期待できる。これは、塩基性無機粒子表面の塩基にイオン液体中に存在する有機カチオンが優先的にトラップされるため、リチウムイオン輸率が上がると考えられる。
【００３５】
これら塩基性無機粒子の平均粒子径は１００ｎｍ〜１μｍがイオン液体中での分散安定性が高いことから望ましい。平均粒子径は一次粒子またはその凝集体を同体積の球に換算した時の直径（球換算粒径）の平均値であり、この値は電子顕微鏡写真から評価することができる。
【００３６】
具体的には、日本電子製透過型電子顕微鏡（ＪＥＭ２０１０Ｆ）に備えられた画像処理プログラムを使用し、球換算粒径の平均値を算出することができる。即ち、粒子紛体の透過型電子顕微鏡写真を撮影し、一定の視野範囲にある粒子を２００個以上測定して各粒子の球換算粒径を求め、その平均値を求めることにより得られた値である。塩基性無機粒子のイオン液体への添加量としては、１％以上３０％以下が望ましい。前記範囲内の量で塩基性無機粒子を添加することにより、電池の寿命を向上させる効果が得られるからである。これらの無機微粒子によりイオン液体はゲル化されており、電池を作製した場合、液漏れを防ぐことができる。
【００３７】
これらの塩基性無機粒子の表面は疎水化処理されていてもよい。疎水化処理剤としては、ヘキサメチルジシラザン、トリメチルメトキシシラン、トリメチルエトキシシラン、トリメチルシリルクロライドなどを用いることが好ましい。表面処理方法としては、直接粉体に噴霧して加熱定着させる乾式法、溶液中に粒子を分散させておき、表面処理剤を添加して表面処理する湿式法とあるが、より均一に粒子が分散する湿式法が望ましい。例えば、特開２００７−２６４５８１号公報に記載されているように、湿式処理における分散手法により得た分散液に疎水化処理剤を加えて表面処理する方法がある。このように湿式で処理した粒子は高い分散性を持つため、好ましく用いることができる。
【００３８】
（高分子材料）
本発明における高分子材料の数平均分子量は１００，０００以上が好ましく、３００，０００以上がより好ましい。
【００３９】
また、高分子材料は、例えば、ポリフッ化ビニリデン（ＰＶＤＦ）、ポリエチレンオキサイド、ポリプロピレンオキサイド、ポリアクリロニトリル、またはポリメタクリロニトリル、ポリビニルブチラール、ポリビニルフォルマール、ポリビニルピロリドン、スチレンブタジエンゴム、ニトリルブタジエンゴム、カルボキシメチルセルロース、セルロース、ジアセチルセルロース、メチルセルロース、ヒドロキシエチルセルロース、ヒドロキシプロピルセルロース、アルギン酸ナトリウム、ポリアクリル酸、ポリアクリル酸ナトリウム、ポリビニルフェノール、ポリビニルメチルエーテル、ポリビニルアルコール、ポリビニルピロリドン、ポリアクリルアミド、ポリヒドロキシ（メタ）アクリレート、スチレン−マレイン酸共重合体等の水溶性ポリマー、ポリビニルクロリド、ポリテトラフルオロエチレン、ポリフッ化ビニリデン、テトラフロロエチレン−ヘキサフロロプロピレン共重合体、ビニリデンフロライド−テトラフロロエチレン−ヘキサフロロプロピレン共重合体、ポリエチレン、ポリプロピレン、エチレン−プロピレン−ジエンターポリマー（ＥＰＤＭ）、スルホン化ＥＰＤＭ、ポリビニルアセタール樹脂、メチルメタアクリレート、２−エチルヘキシルアクリレート等の（メタ）アクリル酸エステルを含有する（メタ）アクリル酸エステル共重合体、（メタ）アクリル酸エステル−アクリロニトリル共重合体、ビニルアセテート等のビニルエステルを含有するポリビニルエステル共重合体、スチレン−ブタジエン共重合体、アクリロニトリル−ブタジエン共重合体、ポリブタジエン、ネオプレンゴム、フッ素ゴム、ポリエステルポリウレタン樹脂、ポリエーテルポリウレタン樹脂、ポリカーボネートポリウレタン樹脂、ポリエステル樹脂、フェノール樹脂、エポキシ樹脂等のエマルジョン（ラテックス）あるいはサスペンジョン、ポリアクリル酸エステル系のラテックス、カルボキシメチルセルロース、ポリテトラフロロエチレン及びこれらを組み合わせたものを使用することができる。
【００４０】
これらの高分子材料を用いることによって、電解質にセパレーターとしての機能を付与することができる。中でも、ポリフッ化ビニリデンは耐久性にすぐれ好ましく用いることができる。また、これらの本特許における高分子材料の含有量としては、３質量％以上３０質量％以下が望ましい。高分子材料の含有量を３質量％以上とすることにより、電解質組成物に必要な強度が十分に得られ、３０質量％以下とすることにより、リチウムイオン輸率が上昇するからである。
【００４１】
ここでは、本発明のリチウムイオン二次電池について説明する。本発明のリチウムイオン二次電池は、正極活物質と電極合剤を集電体上に固定化した正極、負極活物質と電極合剤を集電体上に固定化した負極、及び電解質組成物からなる。
【００４２】
（正極活物質）
正極活物質としては、無機系活物質、有機系活物質、及びこれらの複合体が挙げられるが、無機系活物質あるいは無機系活物質と有機系活物質の複合体が特にエネルギー密度が大きくなる点から好ましい。
【００４３】
無機系活物質としては、例えば、Ｌｉ０．３ＭｎＯ２、Ｌｉ４Ｍｎ５Ｏ１２、Ｖ２Ｏ５、ＬｉＣｏＯ２、ＬｉＭｎ２Ｏ４、ＬｉＮｉＯ２、ＬｉＦｅＰＯ４、ＬｉＣｏ１／３Ｎｉ１／３Ｍｎ１／３Ｏ２、Ｌｉ１．２（Ｆｅ０．５Ｍｎ０．５）０．８Ｏ２、Ｌｉ１．２（Ｆｅ０．４Ｍｎ０．４Ｔｉ０．２）０．８Ｏ２、Ｌｉ１＋ｘ（Ｎｉ０．５Ｍｎ０．５）１−ｘＯ２、ＬｉＮｉ０．５Ｍｎ１．５Ｏ４、Ｌｉ２ＭｎＯ３、Ｌｉ０．７６Ｍｎ０．５１Ｔｉ０．４９Ｏ２、ＬｉＮｉ０．８Ｃｏ０．１５Ａｌ０．０５Ｏ２、Ｆｅ２Ｏ３等の金属酸化物、ＬｉＦｅＰＯ４、ＬｉＣｏＰＯ４、ＬｉＭｎＰＯ４、Ｌｉ２ＭＰＯ４Ｆ（Ｍ＝Ｆｅ、Ｍｎ）、ＬｉＭｎ０．８７５Ｆｅ０．１２５ＰＯ４、Ｌｉ２ＦｅＳｉＯ４、Ｌｉ２−ｘＭＳｉ１−ｘＰｘＯ４（Ｍ＝Ｆｅ、Ｍｎ）、ＬｉＭＢＯ３（Ｍ＝Ｆｅ、Ｍｎ）などのリン酸、ケイ酸、ホウ酸系が挙げられる。なお、これらの化学式中、Ｘは０〜１の範囲であることが好ましい。
【００４４】
更に、無機系活物質として、ＦｅＦ３、Ｌｉ３ＦｅＦ６、Ｌｉ２ＴｉＦ６などのフッ素系、Ｌｉ２ＦｅＳ２、ＴｉＳ２、ＭｏＳ２、ＦｅＳ等の金属硫化物、これらの化合物とリチウムの複合酸化物等が挙げられる。
【００４５】
有機系活物質としては、例えば、ポリアセチレン、ポリアニリン、ポリピロール、ポリチオフェン、ポリパラフェニレン等の導電性高分子、有機ジスルフィド化合物、有機イオウ化合物ＤＭｃＴ（２，５−ジメルカプト−１，３，４−チアジアゾール）、ベンゾキノン化合物ＰＤＢＭ（ポリ２，５−ジヒドロキシ−１，４−ベンゾキノン−３，６−メチレン）、カーボンジスルフィド、活性硫黄等の硫黄系正極材料、有機ラジカル化合物等が用いられる。
【００４６】
また、正極活物質の表面には、無機酸化物が被覆されていることが電池の寿命を延ばす点で好ましい。無機酸化物を被覆するに当たっては、正極活物質の表面にコーティングする方法が好ましく、コーティングする方法としては、例えばハイブリタイザーなどの表面改質装置を用いてコーティングする方法などが挙げられる。
【００４７】
かかる無機酸化物としては、例えば、酸化マグネシウム、酸化ケイ素、アルミナ、ジルコニア、酸化チタン等のIIＡ〜ＶＡ族、遷移金属、IIIＢ、IVＢの酸化物、チタン酸バリウム、チタン酸カルシウム、チタン酸鉛、γ−ＬｉＡｌＯ２、ＬｉＴｉＯ３等が挙げられ、特に酸化ケイ素が好ましい。
【００４８】
（負極活物質）
負極については特に制限はなく、集電体に負極活物質を密着させたものを利用することができる。例えば、黒鉛系やスズ合金系などの粉末を、スチレンブタジエンゴムやポリフッ化ビニリデンなどの結着材とともにペースト状として、集電体上に塗布して、乾燥後、プレス成形して作製したものを利用することができる。
【００４９】
他にも物理蒸着（スパッタリング法や真空蒸着法など）によって３〜５μｍのシリコン系薄膜を、集電体上に直接形成したシリコン系薄膜負極などを利用することができる。リチウム金属負極の場合は、銅箔上に１０〜３０μｍのリチウム箔を付着させたものが好ましく、また高容量化の観点から、シリコン系薄膜負極やリチウム金属負極からなるものであることが好ましい。
【００５０】
（電極合剤）
本発明に用いる電極合剤としては、導電剤、結着剤やフィラーなどの他に、リチウム塩、非プロトン性有機溶媒等が添加されたものが挙げられる。
【００５１】
前記導電剤は、構成された二次電池において、天然黒鉛（鱗状黒鉛、鱗片状黒鉛、土状黒鉛など）、人工黒鉛、カーボンブラック、アセチレンブラック、ケッチェンブラック、炭素繊維や金属粉（銅、ニッケル、アルミニウム、銀（特開昭６３−１４８５５４号公報に記載）等）、金属繊維あるいはポリフェニレン誘導体（特開昭５９−２０９７１号公報に記載）などの導電性材料を１種またはこれらの混合物として含ませることができる。
【００５２】
その中でも、黒鉛とアセチレンブラックの併用が特に好ましい。前記導電剤の添加量としては１〜５０質量％が好ましく、２〜３０質量％がより好ましい。カーボンや黒鉛の場合は２〜１５質量％が特に好ましい。
【００５３】
本発明では電極合剤を保持するための結着剤を用いる。このような結着剤としては、多糖類、熱可塑性樹脂及びゴム弾性を有するポリマーなどが挙げられ、その中でも、例えば、でんぷん、カルボキシメチルセルロース、セルロース、ジアセチルセルロース、メチルセルロース、ヒドロキシエチルセルロース、ヒドロキシプロピルセルロース、アルギン酸ナトリウム、ポリアクリル酸、ポリアクリル酸ナトリウム、ポリビニルフェノール、ポリビニルメチルエーテル、ポリビニルアルコール、ポリビニルピロリドン、ポリアクリロニトリル、ポリアクリルアミド、ポリヒドロキシ（メタ）アクリレート、スチレン−マレイン酸共重合体等の水溶性ポリマー、ポリビニルクロリド、ポリテトラフルオロエチレン、ポリフッ化ビニリデン、テトラフロロエチレン−ヘキサフロロプロピレン共重合体、ビニリデンフロライド−テトラフロロエチレン−ヘキサフロロプロピレン共重合体、ポリエチレン、ポリプロピレン、エチレン−プロピレン−ジエンターポリマー（ＥＰＤＭ）、スルホン化ＥＰＤＭ、ポリビニルアセタール樹脂、メチルメタアクリレート、２−エチルヘキシルアクリレート等の（メタ）アクリル酸エステルを含有する（メタ）アクリル酸エステル共重合体、（メタ）アクリル酸エステル−アクリロニトリル共重合体、ビニルアセテート等のビニルエステルを含有するポリビニルエステル共重合体、スチレン−ブタジエン共重合体、アクリロニトリル−ブタジエン共重合体、ポリブタジエン、ネオプレンゴム、フッ素ゴム、ポリエチレンオキシド、ポリエステルポリウレタン樹脂、ポリエーテルポリウレタン樹脂、ポリカーボネートポリウレタン樹脂、ポリエステル樹脂、フェノール樹脂、エポキシ樹脂等のエマルジョン（ラテックス）あるいはサスペンジョンが好ましく、ポリアクリル酸エステル系のラテックス、カルボキシメチルセルロース、ポリテトラフロロエチレン、ポリフッ化ビニリデンがより好ましい。
【００５４】
前記結着剤は、一種単独または二種以上を混合して用いることができる。結着剤の添加量は１〜３０質量％が好ましく、２〜１０質量％がより好ましい。結着剤の添加量を上記範囲に調整することにより、電極合剤の保持力・凝集力を十分に確保することができる。
【００５５】
前記フィラーは、本発明の二次電池において、ポリプロピレン、ポリエチレンなどのオレフィン系ポリマー、ガラス、炭素などの繊維が用いられる。フィラーの添加量は特に限定されないが、０〜３０質量％が好ましい。
【００５６】
（集電体）
正・負極の集電体としては、本発明のリチウムイオン二次電池において電子伝導体が用いられる。正極の集電体としては、アルミニウム、ステンレス鋼、ニッケル、チタンなどの他にアルミニウムやステンレス鋼の表面にカーボン、ニッケル、チタンあるいは銀を処理させたものが好ましく、その中でも、アルミニウム、アルミニウム合金がより好ましい。
【００５７】
負極の集電体としては、銅、ステンレス鋼、ニッケル、チタンが好ましく、銅あるいは銅合金がより好ましい。
【００５８】
また、前記集電体の形状としては、通常フィルムシート状のものが使用されるが、多孔質体、発泡体、繊維群の成形体なども用いることができる。前記集電体の厚みは特に限定されないが、１〜５００μｍであることが好ましい。また、集電体表面は表面処理により凹凸を付けることも好ましい。
【００５９】
（電極の作製）
ここでは、本発明のリチウムイオン二次電池の電極作製について説明する。本発明のリチウムイオン二次電池の形状は、シート、角、シリンダーなどいずれの形としても適用できる。正極活物質や負極活物質の合剤は、集電体の上に塗布（コート）、乾燥、圧縮されて、主に用いられる。
【００６０】
前記合剤の塗布方法として、例えば、リバースロール法、ダイレクトロール法、ブレード法、ナイフ法、エクストルージョン法、カーテン法、グラビア法、バー法、ディップ法及びスクイーズ法等が挙げられる。その中でも、ブレード法、ナイフ法及びエクストルージョン法が好ましい。また、塗布は０．１〜１００ｍ／分の速度で実施されることが好ましい。この際、合剤の溶液物性、乾燥性に合わせて、上記塗布方法を選定することにより、良好な塗布層の表面状態を得ることができる。塗布は片面ずつ逐時または両面同時に行ってもよい。
【００６１】
更に、前記塗布は連続、間欠、またはストライプにより行うことができる。その塗布層の厚み、長さ及び巾は電池の形状や大きさにより決められるが、片面の塗布層の厚みは、ドライ後の圧縮された状態で１〜２０００μｍであることが好ましい。
【００６２】
前記電極シート塗布物の乾燥及び脱水方法としては、熱風、真空、赤外線、遠赤外線、電子線及び低湿風を単独あるいは組み合わせた方法を用いることができる。乾燥温度は８０〜３５０℃であることが好ましく、１００〜２５０℃であることがより好ましい。
【００６３】
また、含水量は電池全体で２０００ｐｐｍ以下であることが好ましく、正極合剤、負極合剤や電解質では、それぞれ５００ｐｐｍ以下にすることが好ましい。シートのプレス法は、一般に採用されている方法を用いることができるが、特にカレンダープレス法が好ましい。プレス圧は特に限定されないが、１９．６〜２９４ＭＰａであることが好ましい。前記カレンダープレス法のプレス速度は０．１〜５０ｍ／分であることが好ましく、プレス温度は室温〜２００℃であることが好ましい。正極シートに対する負極シート幅の比は、０．９〜１．１であることが好ましく、０．９５〜１．０であることが特に好ましい。正極活物質と負極活物質との含有量比は、化合物種類や合剤処方により異なる。
【００６４】
本発明のリチウムイオン二次電池の形態は特に限定されないが、コイン、シート、円筒等、種々の電池セルに封入することができる。
【００６５】
本発明のリチウムイオン二次電池の用途は特に限定されないが、例えば、電子機器としては、ノートパソコン、ペン入力パソコン、モバイルパソコン、電子ブックプレーヤー、携帯電話、コードレスフォン子機、ページャー、ハンディーターミナル、携帯ファックス、携帯コピー、携帯プリンター、ヘッドフォンステレオ、ビデオムービー、液晶テレビ、ハンディークリーナー、ポータブルＣＤ、ミニディスク、電気シェーバー、トランシーバー、電子手帳、電卓、メモリーカード、携帯テープレコーダー、ラジオ、バックアップ電源、メモリーカードなどが挙げられる。
【００６６】
その他民生用として、自動車、電動車両、モーター、照明器具、玩具、ゲーム機器、ロードコンディショナー、時計、ストロボ、カメラ、医療機器（ペースメーカー、補聴器、肩もみ機など）などが挙げられる。更に、各種軍需用、宇宙用として用いることができる。また、太陽電池と組み合わせることも可能である。
【実施例】
【００６７】
以下、本発明を実施例によって具体的に説明するが、本発明はこれらの実施例によって、何ら限定されるものではない。なお、実施例において「部」あるいは「％」の表示を用いるが、特に断りがない限り「質量部」あるいは「質量％」を表す。【００６８】
実施例１
〔電解質組成物の調製〕
（ｉ）電解質組成物１〜３の調製
使用する粒子は予め乾燥機に入れ、減圧ポンプで１３．３Ｐａまで減圧し、１００℃４時間の乾燥を行った。次に、イオン液体として１−エチル−３−メチルイミダゾリウムビスフルオロスルホニルイミド（ＥＭＩＦＳＩ）３．２ｇ、支持電解質塩としてＬｉＮ（ＣＦ３ＳＯ２）２０．２９ｇをアルゴングローブボックス中において、乳鉢で混合した。【００６９】
更に、塩基性無機粒子として酸化マグネシウム（平均粒子径１５ｎｍ）を表１に記載の分量で加えて混合した。得られた電解質組成物を電解質組成物１とした。同様に塩基性無機粒子としてＳｉＯ２−ＭｇＯ（平均粒子径２６ｎｍ）、炭酸カルシウム（平均粒子径５０ｎｍ）を表１に記載の分量で加えて混合し、それぞれ電解質組成物２、電解質組成物３とした。【００７０】
（ii）電解質組成物４、５、９、１０、１２、１３の調製
使用する粒子は予め乾燥機に入れ、減圧ポンプで１３．３Ｐａまで減圧し、１００℃４時間の乾燥を行った。次にイオン液体として１−エチル−３−メチルイミダゾリウムビスフルオロスルフォニルイミド（ＥＭＩＦＳＩ）３．２ｇ、支持電解質塩としてＬｉＮ（ＣＦ３ＳＯ２）２０．２９ｇをアルゴングローブボックス中において、乳鉢で混合した。ここに、予め調製した高分子材料ＰＶＤＦの６％Ｎ−メチル−ピロリドン（ＮＭＰ）溶液を固形分、及び塩基性無機粒子として酸化マグネシウム（平均粒子径１５ｎｍ）が表１に記載の分量になるように混合し、それぞれ電解質組成物４、５、９及び１０とした。【００７１】
同様に塩基性無機粒子としてＳｉＯ２−ＭｇＯ（平均粒子径２６ｎｍ）、炭酸カルシウム（平均粒子径５０ｎｍ）を表１に記載の分量を加え混合し、それぞれ電解質組成物１２、電解質組成物１３とした。【００７２】
（iii）電解質組成物６〜８の調製
使用する粒子は予め乾燥機に入れ、減圧ポンプで１３．３Ｐａまで減圧し、１００℃４時間の乾燥を行った。次にイオン液体としてＮ−メチル−Ｎ−プロピルピロリジニウムビス（フルオロスルホニル）イミド（Ｐ１３ＦＳＩ）３．２ｇ、ＬｉＮ（ＣＦ３ＳＯ２）２０．２９ｇをアルゴングローブボックス中において、乳鉢で混合した。ここに、予め調製したＰＶＤＦの６％Ｎ−メチル−ピロリドン（ＮＭＰ）溶液を固形分、及び酸化マグネシウム（平均粒子径１５ｎｍ）が表１に記載の分量になるように混合し、電解質組成物６とした。【００７３】
同様に支持電解質塩としてＬｉＮ（ＣＦ３ＳＯ２）２の代わりに、ＬｉＣＦ３ＳＯ２、ＬｉＮ（ＳＯ２Ｃ２Ｆ５）２を加えたものをそれぞれ電解質組成物７、８とした。【００７４】
（iv）電解質組成物１１の調製
使用する粒子は予め乾燥機に入れ、減圧ポンプで１３．３Ｐａまで減圧し、１００℃４時間の乾燥を行った。次にイオン液体として１−エチル−３−メチルイミダゾリウムビスフルオロスルフォニルイミド（ＥＭＩＦＳＩ）３．２ｇ、支持電解質塩としてＬｉＮ（ＣＦ３ＳＯ２）２０．２９ｇをアルゴングローブボックス中において、乳鉢で混合した。ここに、高分子材料スチレンブタジエンラテックス（ＳＢＲ）水分散液（日本ゼオン（株）製、ＢＭ４００Ｂ）を固形分、及び塩基性無機粒子として酸化マグネシウム（平均粒子径１２ｎｍ）が表１に記載の分量になるように混合し、電解質組成物１１とした。【００７５】
（ｖ）電解質組成物１４〜１６の調製
使用する粒子は予め乾燥機に入れ、減圧ポンプで１３．３Ｐａまで減圧し、１００℃４時間の乾燥を行った。次にイオン液体として１−エチル−３−メチルイミダゾリウムビスフルオロスルホニルイミド（ＥＭＩＦＳＩ）３．２ｇ、支持電解質塩としてＬｉＮ（ＣＦ３ＳＯ２）２０．２９ｇをアルゴングローブボックス中において、乳鉢で混合した。ここで得られた電解質組成物を電解質組成物１４とした。【００７６】
ここに、予め調製したＰＶＤＦの６％ＮＭＰ溶液を固形分が表１に記載の分量になるように混合し、得られた電解質組成物を電解質組成物１５とした。【００７７】
更に、電解質組成物１５において、塩基性無機粒子ではないＳｉＯ２（平均粒子径１２ｎｍ）を表１に記載の分量で加えて混合し、得られた電解質組成物を電解質組成物１６とした。【００７８】
〔電解質組成物評価〕
それぞれの電解質組成物を用いて、以下のようにリチウムイオン輸率測定用セルを作製し、リチウムイオン輸率を測定した。【００７９】
ステンレス製の容器に０．５ｍｍ厚み、１３ｍｍφリチウム箔、０．３ｍｍ厚みのＰＰ製スペーサーと共に電解質を封入する。更に、１３ｍｍφのリチウム箔を用いて電解質組成物を挟み込む。このようにして作製した測定セルの上下から電流導入端子を取った。このセルに対して、交流インピーダンス測定、更にクロノアンペロメトリーを行い、リチウムイオン輸率を計算した。
（測定）
即ち、このセルに対して、交流インピーダンス測定を０．１ｋＨｚ〜０．１Ｈｚの範囲で測定し解質抵抗Ｒと電荷移動抵抗ＲＬｉを求める。さらにセル間に５０μＡの直流電流を電圧が安定するまで流し、その間セルクロノアンペロメトリーを行い、セルの抵抗Ｒｔを求めた。リチウムイオン輸率は下記の式により算出される。【００８０】
リチウムイオン輸率ｔ（Ｌｉ＋）＝Ｒ／（Ｒｔ−ＲＬｉ）×１００【００８１】
【表１】
2011037060.tif 000003
【００８２】
〔リチウムイオン二次電池の作製〕
（正極シートの作製）
正極活物質として、ＬｉＣｏＯ２を４３部、鱗片状黒鉛２部、アセチレンブラック２部、更に結着剤としてポリアクリロニトリル３部を加え、アクリロニトリル１００部を媒体として混練して得られたスラリーを厚さ２０μｍのアルミニウム箔にエクストルージョン式塗布機を使って塗設し、乾燥後カレンダープレス機により圧縮成形した後、端部にアルミニウム製のリード板を溶接し、厚さ９５μｍ、幅５４ｍｍ×長さ４９ｍｍの正極シートを作製、露点−４０℃以下の乾燥空気中、２３０℃で３０分脱水乾燥した。【００８３】
（シート電池の作製：電池４〜１３、１５、１６）
ドライボックス中で、幅５４ｍｍ×長さ４９ｍｍの脱水乾燥済み正極シート状に、上記表１に記載された電解質組成物にＮＭＰを加え、該電解質組成物をワイヤーバーで塗布した。該電解質組成物を８０℃で減圧乾燥することによって膜厚４０μｍの層を形成した。【００８４】
更に、上記のリード版を溶接した幅５５ｍｍ×長さ５０ｍｍの負極シート（リチウム張り合わせ銅箔（リチウム膜厚３０μｍ、銅箔の膜厚２０μｍ））を積層し、減圧下で８０℃に３時間加熱した。その後、ポリエチレン（５０μｍ）−ポリエチレンテレフタレート（５０μｍ）のラミネートフィルムよりなる外装材を使用し、４縁を真空下で熱融着して密閉し、シート型電池を作製した。【００８５】
（シート電池の作製：電池１〜３、１４）
ドライボックス中で、幅５４ｍｍ×長さ４９ｍｍの脱水乾燥済み正極シート状に、上記表１に記載された電解質組成物にＮＭＰを加える。該電解質組成物をワイヤーバーで塗布し、８０℃で減圧乾燥することによって膜厚２０μｍの層を形成した。ここに、セパレーターとしてＣｅｌｇａｒｄ２４００（厚み２５μｍ、気孔率３７％）を重ね、更に電解質に対してＮＭＰを加えた後、粘度を落としたゲルをワイヤーバーで塗布し、８０℃で減圧乾燥することによって膜厚２０μｍの層を形成した。更に上記のリード版を溶接した幅５５ｍｍ×長さ５０ｍｍの負極シート（リチウム張り合わせ銅箔（リチウム膜厚３０μｍ、銅箔の膜厚２０μｍ））を積層し、減圧下で８０℃に３時間加熱した。その後、ポリエチレン（５０μｍ）−ポリエチレンテレフタレート（５０μｍ）のラミネートフィルムよりなる外装材を使用し、４縁を真空下で熱融着して密閉し、シート型電池を作製した。【００８６】
〔耐久性試験〕
得られた各二次電池を０．２Ｃの定電流で４．２Ｖになるまで充電し、引き続き４．２Ｖの定電圧で充電を行った。定電流充電開始から、定電圧終了までの総時間は７時間とした。充電後の各二次電池について、４．２Ｖから３．０Ｖになるまで、０．２Ｃで放電させて初期化を行った。更に５０℃のオーブンに入れ、上記の条件での初期化後の各二次電池について、０．２Ｃでの充放電を行った。初期化後の充電容量の８０％を下回った時点での充放電回数を耐久試験のサイクル数とし、測定結果を表２にまとめた。【００８７】
【表２】
2011037060.tif 000004
【００８８】
表１、表２より本発明の電解質組成物及び該電解質組成物を用いたリチウムイオン二次電池は、リチウムイオン輸率の向上、電池性能の耐久性の向上が見られる。
【国際調査報告】
2011037060.tif 000005
2011037060.tif 000006